(57)【要約】【課題】動的架橋技術を用いてオレフィン系樹脂マトリックス中に分散相を形成する際に、分散相としてシラン架橋したエチレン−酢酸ビニル共重合体を、連続相としてエチレン−エチルアクリレート共重合体を用いることで、電子線で架橋せずとも高い機械的強度及び耐熱性を有し、かつ難燃剤を高充填しても高速押出可能でかつ、良好な伸びを示すノンハロゲン難燃性樹脂組成物及びその製造方法並びにこれを用いた電線・ケーブルを提供する。【解決手段】（Ａ）エチレン−酢酸ビニル共重合体４０〜８０質量部、（Ｂ）融点が１００℃以上のエチレン−エチルアクリレート共重合体６０〜２０質量部、（Ｃ）金属水酸化物を（Ａ）と（Ｂ）の合計１００質量部に対して２０〜３００質量部からなり、上記エチレン−酢酸ビニル共重合体（Ａ）がシラン架橋されているものである。【選択図】なし【特許請求の範囲】
【請求項１】
（Ａ）エチレン−酢酸ビニル共重合体４０〜８０質量部、（Ｂ）融点が１００℃以上のエチレン−エチルアクリレート共重合体６０〜２０質量部、（Ｃ）金属水酸化物を（Ａ）と（Ｂ）の合計１００質量部に対して２０〜３００質量部からなり、上記エチレン−酢酸ビニル共重合体（Ａ）がシラン架橋されていることを特徴とするノンハロゲン難燃性樹脂組成物。
【請求項２】
上記（Ａ）エチレン−酢酸ビニル共重合体の相が、（Ｂ）融点が１００℃以上のエチレン−エチルアクリレート共重合体の相中に分散していることを特徴とする請求項１記載のノンハロゲン難燃性樹脂組成物。
【請求項３】
上記（Ｃ）金属水酸化物が、水酸化マグネシウムであり、シラン系カップリング剤で表面処理されている請求項１又は２記載のノンハロゲン難燃性樹脂組成物。
【請求項４】
上記（Ｃ）金属水酸化物が、（Ａ）と（Ｂ）の合計１００質量部に対して、２００〜３００質量部である請求項１又は２記載のノンハロゲン難燃性樹脂組成物。
【請求項５】
請求項１〜４記載のノンハロゲン難燃性樹脂組成物を製造する方法において、上記シラン架橋されたエチレン−酢酸ビニル共重合体が、シラン化合物をグラフト共重合させたエチレン−酢酸ビニル共重合体と金属水酸化物およびシラノール縮合触媒を混練することによって形成されることを特徴とするノンハロゲン難燃性樹脂組成物の製造方法。
【請求項６】
エチレン−酢酸ビニル共重合体にシラン化合物をグラフト共重合させた後、エチレン−エチルアクリレート共重合体と金属水酸化物を加える請求項５記載のノンハロゲン難燃性樹脂組成物の製造方法。
【請求項７】
請求項１〜４いずれか記載のノンハロゲン難燃性樹脂組成物を、絶縁体またはシースに用いたことを特徴とする電線・ケーブル。
【発明の詳細な説明】
【技術分野】
【０００１】
本発明は、動的架橋技術を用いて、オレフィン系樹脂マトリックス中に分散相を形成するノンハロゲン難燃性樹脂組成物に係り、特に分散相としてシラン架橋したエチレン−酢酸ビニル共重合体を、連続相にエチレン−エチルアクリレート共重合体を用い、難燃剤を高充填することによって得られるノンハロゲン難燃性樹脂組成物及びその製造方法並びにこれを用いた電線・ケーブルに関するものである。
【背景技術】
【０００２】
環境問題に対する意識は世界的に高まりつつあり、電線被覆材料においても燃焼時に有害なガスを発生せず、マテリアルリサイクル可能なノンハロゲン難燃性樹脂が普及しつつある。
【０００３】
これまでノンハロゲン難燃性樹脂は様々な開発が行われており、例えば特許文献１、２に示されるように、動的架橋技術を用いることで流動成分であるオレフィン系樹脂をマトリックスとし、そのマトリックス中にオレフィン系ゴム等を分散させる技術がある。
【０００４】
一般的に電線・ケーブルの絶縁材に用いるノンハロゲン高難燃性樹脂は、水酸化アルミニウムや水酸化マグネシウムなどをはじめとする金属水酸化物を高充填する必要がある。
【先行技術文献】
【特許文献】
【０００５】
【特許文献１】特開平１１−２２８７５０号公報
【特許文献２】特開２００８−３１３５４号公報
【発明の概要】
【発明が解決しようとする課題】
【０００６】
しかしながら、金属水酸化物を高充填させたノンハロゲン難燃性樹脂は、溶融流れ性が悪いため押出加工時に高いトルクがかかり、高速押出が困難となる。そればかりか、伸びが著しく低下する。また、機器用電線などの耐熱性が要求される用途においては、電子線で架橋して耐加熱変形性やカットスルー性等を向上させる必要があるが、電子線で架橋したものはリサイクル性に劣る。
【０００７】
そこで、本発明の目的は、上記課題を解決し、動的架橋技術を用いてオレフィン系樹脂マトリックス中に分散相を形成する際に、分散相としてシラン架橋したエチレン−酢酸ビニル共重合体を、連続相としてエチレン−エチルアクリレート共重合体を用いることで、電子線で架橋せずとも高い機械的強度及び耐熱性を有し、かつ難燃剤を高充填しても高速押出可能でかつ、良好な伸びを示すノンハロゲン難燃性樹脂組成物及びその製造方法並びにこれを用いた電線・ケーブルを提供するものである。
【課題を解決するための手段】
【０００８】
上記目的を達成するために請求項１の発明は、（Ａ）エチレン−酢酸ビニル共重合体４０〜８０質量部、（Ｂ）融点が１００℃以上のエチレン−エチルアクリレート共重合体６０〜２０質量部、（Ｃ）金属水酸化物を（Ａ）と（Ｂ）の合計１００質量部に対して２０〜３００質量部からなり、上記エチレン−酢酸ビニル共重合体（Ａ）がシラン架橋されていることを特徴とするノンハロゲン難燃性樹脂組成物である。
【０００９】
請求項２の発明は、上記（Ａ）エチレン−酢酸ビニル共重合体の相が、（Ｂ）融点が１００℃以上のエチレン−エチルアクリレート共重合体の相中に分散していることを特徴とする請求項１記載のノンハロゲン難燃性樹脂組成物である。
【００１０】
請求項３の発明は、上記（Ｃ）金属水酸化物が、水酸化マグネシウムであり、シラン系カップリング剤で表面処理されている請求項１又は２記載のノンハロゲン難燃性樹脂組成物である。
【００１１】
請求項４の発明は、上記（Ｃ）金属水酸化物が、（Ａ）と（Ｂ）の合計１００質量部に対して、２００〜３００質量部である請求項１又は２記載のノンハロゲン難燃性樹脂組成物である。
【００１２】
請求項５の発明は、請求項１〜４記載のノンハロゲン難燃性樹脂組成物を製造する方法において、上記シラン架橋されたエチレン−酢酸ビニル共重合体が、シラン化合物をグラフト共重合させたエチレン−酢酸ビニル共重合体と金属水酸化物およびシラノール縮合触媒を混練することによって形成されることを特徴とするノンハロゲン難燃性樹脂組成物の製造方法である。
【００１３】
請求項６の発明は、エチレン−酢酸ビニル共重合体にシラン化合物をグラフト共重合させた後、エチレン−エチルアクリレート共重合体と金属水酸化物を加える請求項５記載のノンハロゲン難燃性樹脂組成物の製造方法である。
【００１４】
請求項７の発明は、請求項１〜４いずれか記載のノンハロゲン難燃性樹脂組成物を、絶縁体またはシースに用いたことを特徴とする電線・ケーブルである。
【発明の効果】
【００１５】
本発明によれば、ケーブル成形後に電子線で架橋することなく、高い機械的強度及び耐熱性を有し、かつ難燃剤を高充填しても高速押出可能でかつ、良好な伸びを示すノンハロゲン難燃性樹脂組成物を得ることができという優れた効果を発揮するものである。また、電子線で架橋していないためリサイクル性に優れる。
【図面の簡単な説明】
【００１６】
【図１】本発明が適用される電線・ケーブルの詳細断面図である。
【図２】本発明が適用される電線・ケーブルの詳細断面図である。
【図３】本発明に係る電線・ケーブルの製造方法に用いる製造装置の一例を示す図である。
【発明を実施するための形態】
【００１７】
以下、本発明の好適な一実施の形態を添付図面に基づいて詳述する。
【００１８】
先ず、図１、図２により本発明が適用される電線・ケーブルを説明する。
【００１９】
図１において、銅導体１に、ノンハロゲン難燃性樹脂組成物からなる絶縁体２を被覆して電線５とし、この電線５を３本撚り合わせ、その外周に、ノンハロゲン難燃性樹脂組成物からなるシース３を充実押出して形成した電線・ケーブル４を示している。
【００２０】
また、図２は、３本撚り合わせた電線５の外周に、シース３をチューブ状に押出して形成した電線・ケーブル４を示している。
【００２１】
図３は、銅導体１に絶縁体２を押し出して電線５を製造、或いは電線５を複数本撚り合わせたケーブルコア１２にシース３を押し出して電線・ケーブル４を形成する製造装置を示したものである。
【００２２】
図において、巻き出し機１１から銅導体１や撚り合わせた電線５からなるケーブルコア１２が、押出しダイス１３に送出され、他方押出機１０から本発明のノンハロゲン難燃性樹脂組成物が押出しダイス１３に押し出されて、銅導体１やケーブルコア１２に被覆されて電線５又は電線・ケーブル４とされ、冷却水槽１４で冷却された後、巻き取り機１５に巻き取られて、電線５又は電線・ケーブル４が製造される。
【００２３】
本発明は、ノンハロゲン難燃性樹脂組成物として、動的架橋技術を用いてオレフィン系樹脂マトリックス中に分散相を形成する際に、分散相としてシラン架橋したエチレン−酢酸ビニル共重合体（Ａ）を、連続相として融点が１００℃以上のエチレン−エチルアクリレート共重合体（Ｂ）を用い、かつ難燃剤の（Ｃ）金属水酸化物を高充填することで、電子線で架橋することなく、高い機械的強度及び耐熱性を有し、かつ難燃剤を高充填しても高速押出可能でかつ、良好な伸びを示すノンハロゲン難燃性樹脂組成物及びその製造方法並びにこれを用いた電線・ケーブルとするものである。
【００２４】
本発明で規定する（Ａ）エチレン−酢酸ビニル共重合体は、分子量、溶融粘度等に特に限定はなく任意のものが使用できる。
【００２５】
また上記（Ａ）エチレン−酢酸ビニル共重合体には、シラン架橋させるためにシラン化合物が共重合される。シラン化合物には、ポリマーと反応可能な基とシラノール縮合により架橋を形成するアルコシキ基をともに有していることが要求され、具体的には、ビニルトリメトキシシラン、ビニルトリエトキシシラン、ビニルトリス（β−メトキシエトキシ）シラン等のビニルシラン化合物、γ−アミノプロピルトリメトキシシラン、γ−アミノプロピルトリエトキシシラン、Ｎ−β−（アミノエチル）γ−アミノプロピルトリメトキシシラン、β−（アミノエチル）γ−アミノプロピルメチルジメトキシシラン、Ｎ−フェニル−γ−アミノプロピルトリメトキシシラン等のアミノシラン化合物、β−（３，４エポキシシクロヘキシル）エチルトリメトキシシラン、γ−グリシドキシプロピルトリメトキシシラン、γ−グリシドキシプロピルメチルジエトキシシラン等のエポキシシラン化合物、γ−メタクリロキシプロピルトリメトキシシラン等のアクリルシラン化合物、ビス（３−（トリエトキシシリル）プロピル）ジスルフィド、ビス（３−（トリエトキシシリル）プロピル）テトラスルフィド等のポリスルフィドシラン化合物、３−メルカプトプロピルトリメトキシシラン、３−メルカプトプロピルトリエトキシシラン等のメルカプトシラン化合物などを挙げることができる。
【００２６】
シラン化合物をグラフト共重合させるには既知の一般的手法、すなわちベースのエチレン−酢酸ビニル共重合体に所定量のシラン化合物、遊離ラジカル発生剤を混合し、８０〜２００℃の温度で溶融混練する方法を用いることができる。
【００２７】
遊離ラジカル発生剤としては、ジクミルパーオキサイドなどの有機過酸化物が主として使用できる。
【００２８】
シラン化合物の添加量は、特に規定しないが良好な物性を得るためにはエチレン−酢酸ビニル共重合体１００質量部に対して、０．５〜１０質量部が好適である。０．５質量部より少ないと十分な架橋効果が得られず、組成物の強度、耐熱性が劣る。１０質量部を超えると加工性が著しく低下する。
【００２９】
また、遊離ラジカル発生剤である有機過酸化物の最適な量は、エチレン−酢酸ビニル共重合体１００質量部に対して０．００１〜３質量部である。０．００１質量部より少ないとシラン化合物が十分にグラフト共重合せず十分な架橋効果が得られない。３質量部を超えるとエチレン−酢酸ビニル共重合体のスコーチが起きやすくなる。
【００３０】
（Ｂ）融点（Ｔｍ）が１００℃以上のエチレン−エチルアクリレート共重合体としては、既知のものが使用できる。ここで、融点（Ｔｍ）が１００℃未満のエチレン−エチルアクリレート共重合体では、１００℃における加熱収縮率が大きくなり、良好な特性が得られないため好ましくない。
【００３１】
本発明は、融点（Ｔｍ）が１００℃以上のエチレン−エチルアクリレート共重合体を用いることにより、１００℃以上での耐加熱収縮性が要求されるケーブルに好適に用いることができるとともに、溶融流れ性が良好であり、電線に加工しやすい。
【００３２】
本発明において、上記（Ａ）エチレン−酢酸ビニル共重合体と（Ｂ）融点が１００℃以上のエチレン−エチルアクリレート共重合体の配合割合は、両者の合計１００質量部に対し、（Ａ）が４０〜８０質量部、（Ｂ）が６０〜２０質量部である、（Ａ）成分が８０質量部を超えると、引張強さの著しい低下がみられる。また、（Ａ）成分が４０質量部より少ないと、伸び特性の著しい低下が見られ、また良好な可とう性が得られない。
【００３３】
本発明で用いる（Ｃ）金属水酸化物は、組成中に難燃性を付与するものであるとともに、シラン化合物をグラフト共重合させたエチレン−酢酸ビニル共重合体の架橋をシラノール縮合触媒とともに促進させ、混練中に架橋を可能にするものである。
【００３４】
架橋を促進させる機構としては、詳細は不明であるが、金属水酸化物のもつ水分がアルコキル基の加水分解を促進させ、シラノール縮合触媒がシラノール基の脱水縮合を促進するものと推測している。
【００３５】
このような金属水酸化物としては、水酸化マグネシウム、水酸化アルミニウム、水酸化カルシウム等が挙げられ、中でも難燃効果の最も高い水酸化マグネシウムが好適である。金属水酸化物は分散性の親点から表面処理されていることが望ましい。
【００３６】
表面処理剤としては、シラン系カップリング剤、チタネート系カップリング剤、脂肪酸または脂肪酸金属塩等が使用でき、中でも樹脂と金属水酸化物の密着性を高める点でシラン系カップリング剤が望ましい。
【００３７】
使用できるシランカップリング剤としては、ビニルトリメトキシシラン、ビニルトリエトキシシラン、ビニルトリス（β−メトキシエトキシ）シラン等のビニルシラン化合物、γ−アミノプロピルトリメトキシシラン、γ−アミノプロピルトリエトキシシラン、Ｎ−β−（アミノエチル）γ−アミノプロピルトリメトキシシラン、β−（アミノエチル）γ−アミノプロピルメチルジメトキシシラン、Ｎ−フェニル−γ−アミノプロピルトリメトキシシラン等のアミノシラン化合物、β−（３，４エポキシシクロヘキシル）エチルトリメトキシシラン、γ−グリシドキシプロピルトリメトキシシラン、γ−グリシドキシプロピルメチルジエトキシシラン等のエポキシシラン化合物、γ−メタクリロキシプロピルトリメトキシシラン等のアクリルシラン化合物、ビス（３−（トリエトキシシリル）プロピル）ジスルフィド、ビス（３−（トリエトキシシリル）プロピル）テトラスルフィド等のポリスルフィドシラン化合物、３−メルカプトプロピルトリメトキシシラン、３−メルカプトプロピルトリエトキシシラン等のメルカプトシラン化合物などを挙げることができる。
【００３８】
これらの表面処理剤を金属水酸化物に処理させる方法としては湿式法、乾式法、直接混練法などの既知のものを用いてよい。
【００３９】
表面処理量は、特に規定しないが、金属水酸化物に対して、０．１〜５ｍａｓｓ％の範囲であることが望ましく、表面処理量が０．１ｍａｓｓ％より少ないと樹脂組成物の強度が低下し、５ｍａｓｓ％より多いと加工性が悪くなる。
【００４０】
また金属水酸化物の平均粒子径は、機械的特性、分散性、難燃性の点から４μｍ以下のものがより好適である。
【００４１】
（Ｃ）金属水酸化物の添加量は、（Ａ）エチレン−酢酸ビニル共重合体と（Ｂ）融点が１００℃以上のエチレン−エチルアクリレート共重合体の合計１００質量部に対して、２０〜３００質量部である。２０質量部より少ないと難燃効果が得られないが、２０質量部以上では難燃性試験（１）の６０度傾斜燃焼試験の特性を、２００質量部以上では更に高難燃レベルの高い難燃性試験（２）のＶＷ−１の特性を満たすことが出来る。３００質量部を超えると成形性が著しく低下し、混練が不可となる。
【００４２】
本発明では上記（Ａ）エチレン−酢酸ビニル共重合体の一部、または（Ｂ）融点が１００℃以上のエチレン−エチルアクリレート共重合体の一部に、不飽和カルボン酸またはその誘導体を共重合させたエチレン−酢酸ビニル共重合体またはエチレン−エチルアクリレート共重合体を用いることが可能である。すなわち、（Ｃ）金属水酸化物と不飽和カルボン酸またはその誘導体を共重合させたエチレン−酢酸ビニル共重合体またはエチレン−エチルアクリレート共重合体を用いることが可能である。これにより（Ｃ）金属水酸化物と不飽和カルボン酸またはその誘導体の間で反応が起き、密着性が高まることによって組成物の機械的強度が向上する。ここでのエチレン−酢酸ビニル共重合体またはエチレン−エチルアクリレート共重合体については、前述したものがそのまま使用できる。不飽和カルボン酸またはその誘導体については特に限定しないが、無水マレイン酸が好適である。また置き換える量は任意であるが、０．５質量部〜１０質量部が望ましい。０．５質量部より少ないと強度向上の効果は得られず、１０質量部を超えると加工性が著しく低下する。
【００４３】
また、本発明において用いることのできるシラノール縮合触媒は、シブチル錫ジラウレート、ジブチル錫ジアセテート、ジブチル錫ジオクタエート、酢酸第１錫、カプリル酸第１錫、カプリル酸亜鉛、ナフテン酸鉛、ナフテン酸コバルト等があり、その添加量は触媒の種類によるが（Ａ）と（Ｂ）の合計１００質量部当たり０．００１〜０．１質量部に設定される。
【００４４】
添加方法としては、そのまま添加する方法以外に（Ａ）エチレン−酢酸ビニル共重合体や（Ｂ）エチレン−エチルアクリレート共重合体に予め混ぜたマスターバッチを使用する方法などがある。
【００４５】
上記以外にも必要に応じてプロセス油、加工助剤、難燃助剤、架橋剤、架橋助剤、酸化防止剤、滑剤、無機充填剤、相溶化剤、安定剤、カーボンブラック、着色剤等の添加物を加えることも可能である。
【００４６】
本発明の組成物を製造する装置に限定はないが、ニーダー、バンバリミキサー、ロール、二軸押出機などの汎用のものが使用できる。
【実施例】
【００４７】
以下、本発明の実施例１〜９と比較例１〜７について、表１と共に説明する。
【００４８】
【表１】
2011001495.tif 000002
【００４９】
実施例１〜９と比較例１〜７は、（Ａ）エチレン−酢酸ビニル共重合体に、シラン化合物をグラフト共重合させた後、エチレン−エチルアクリレート共重合体（実施例１〜７、比較例１〜４、比較例６）或いはポリオレフィン系樹脂（比較例５，６）を混練する工程および、前記混練物、金属水酸化物、シラノール縮合触媒等の配合剤を混練し、エチレン−酢酸ビニル共重合体をシラン架橋させる工程によって作製した。
【００５０】
エチレン−酢酸ビニル共重合体にシラン化合物をグラフト共重合させた後、エチレン−エチルアクリレート共重合体やポリオレフィン系樹脂を混練する工程では、原料の（Ａ）エチレン−酢酸ビニル共重合体（酢酸ビニル含有量ＶＡ、４２ｍａｓｓ％）３０〜９０質量部、ビニルトリメトキシシラン３．５質量部、ジクミルパーオキサイド０．０２質量部、エチレン−エチルアクリレート共重合体或いはポリオレフィン系樹脂（ポリプロピレン、直鎖状低密度ポリエチレン）１０〜７０質量部の範囲で、２０６℃に設定した４０ｍｍの二軸押出機（Ｌ／Ｄ＝６０）に投入した。
【００５１】
エチレン−エチルアクリレート共重合体又はポリオレフィン系樹脂は、エチレン−酢酸ビニル共重合体のシラン化合物によるグラフト反応が進んだ後にサイドから投入する。
【００５２】
次に、（Ｃ）金属水酸化物と、シラノール縮合触媒（ジブチル錫ラウレート）と、酸化防止剤とを、表１に示した配合比となるように各成分をワンダーニーダ（５５Ｌ）に投入することで混練し、混練中にグラフト共重合させたエチレン−酢酸ビニル共重合体を架橋させることで混練物を作製した。
【００５３】
チャンバ温度は１２０℃から１６０℃とし、エチレン−酢酸ビニル共重合体にシラン化合物をグラフト共重合させた後、エチレン−エチルアクリレート共重合体を混練する工程で作製された混練物、金属水酸化物を一括してワンダーニーダに投入する。金属水酸化物の投入は一括の他に、分割して投入しても差し支えない。またポリメチルメタクリレートなどの活剤やメラミンシアヌレートなどの他の難燃剤を投入する場合も金属水酸化物と同時に投入する。十分混練・分散した後、樹脂温度が１４０℃から１５０℃に到達した段階で、シラノール縮合触媒を投入・混練し、エチレン−酢酸ビニル共重合体をシラン架橋させ、樹脂温度が１８０℃から１９０℃に達した段階でこれをペレット化し、ケーブル作製用の材料とした。
【００５４】
電線・ケーブルは１８０℃に予熱した４０ｍｍ押出機（Ｌ／Ｄ＝２４）を用い、ケーブルコアに厚さ１．５ｍｍで押出被覆して作製した。ケーブルコアとして、外径２ｍｍの銅導体にポリエチレンを厚さ０．８ｍｍで被覆したものを、介在と共に３芯撚合わせ、クラフト紙テープにより抑え巻きを施したものを使用した。
【００５５】
上記手順で作製した電線・ケーブルを次に示す方法で評価した。
【００５６】
巻付加熱は、電線・ケーブル径の倍の管に電線・ケーブルを６回巻き付け１２１℃で１時間保持した後、外観観察でクラックが無いことを確認した後、交流１０００Ｖの課電試験を行い絶縁破壊がないものを合格とした。
【００５７】
低温巻付は、ケーブル径の倍の管にケーブルを６回巻き付けマイナス１０℃で４時間保持した後、ケーブル外観にクラックが無いものを合格とした。
【００５８】
機械的強度、耐熱性、耐油性、難燃性はＪＩＳ  Ｃ３００５に準拠して評価した。引張強さ８．２７ＭＰａ以上、破断伸び１００％以上を合格とした。
【００５９】
加熱変形は、加熱変形試験（７５℃、荷重１０Ｎ）により評価し、厚さ減少率５０％以下を合格とした。
【００６０】
加熱収縮は、作製した電線・ケーブルを１ｍの長さに切り取り、１００℃で２時間保持した後、シースより突き出した絶縁体の長さを測定し、絶縁体の突き出し量が両端とも３ｍｍ以下を合格とした。
【００６１】
耐熱性は、１３６℃で１６８時間保持した後、引張強さの残率が７５％以上であるものを合格とした。
【００６２】
難燃性評価には、難燃性試験（１）６０度傾斜燃焼試験とより高難燃レベルの高い難燃性試験（２）ＶＷ−１試験を行った。
【００６３】
（１）６０度傾斜燃焼試験では、炎を取り去った後の延焼時間を測定し、６０秒以内に自然消火したものを合格とした。
【００６４】
（２）ＶＷ−１試験では、ケーブルを垂直にたて、メタンガスを用いてケーブル下部に１５秒間炎をあて、６０秒後に引火点より５０ｃｍ上部に設置したフラッグに炎が到達せずかつ自然消化したものを５回繰り返し、５回とも６０以内に自然消化及びフラッグに炎が到達していないものを合格とした。
【００６５】
以上において、表１に示すように、実施例１〜９は、いずれの特性も良好である。
【００６６】
比較例１は、（Ｃ）金属水酸化物の含有量が、（Ａ）エチレン−酢酸ビニル共重合体と（Ｂ）融点が１００℃以上のエチレン−エチルアクリレート共重合体の合計１００質量部に対して、１０質量部の場合であり、難燃効果が得られないが、実施例３では、（Ｃ）金属水酸化物の含有量が２０質量部では難燃性（２）のＶＷ−１の特性は、不合格であるものの、難燃性（１）の６０度領斜燃焼試験で合格となる。よって、（Ｃ）金属水酸化物の含有量は、２０質量部以上がよい。
【００６７】
また実施例４〜６は、（Ｃ）金属水酸化物の含有量を１００、２００、３００質量部と増量したものであるが、２００〜３００質量部とすることで、難燃性（２）のＶＷ−１の特性が合格となる。特に実施例６は、（Ｃ）金属水酸化物の含有量を３００質量部としても混練でき、難燃性（１）の６０度領斜燃焼試験、（２）のＶＷ−１の特性を満たすことが出来るが、比較例２は、（Ｃ）金属水酸化物の含有量が３５０質量部であり、混練不可となり、（Ｃ）金属水酸化物が、（Ａ）エチレン−酢酸ビニル共重合体と（Ｂ）エチレン−エチルアクリレート共重合体中に十分に分散・混練出来ずに成形性が著しく低下する。
【００６８】
よって（Ｃ）金属水酸化物は、２０質量部以上、３００質量部以下、電線・ケーブルに、より難燃性を必要とする場合には、２００〜３００質量部がよい。
【００６９】
次に（Ａ）エチレン−酢酸ビニル共重合体と（Ｂ）エチレン−エチルアクリレート共重合体の混合割合について、比較例３は（Ａ）が３０質量部、（Ｂ）が７０質量部で、特性のうち伸びと加熱変形が悪いが、実施例１は、（Ａ）が４０質量部、（Ｂ）が６０質量部で、伸びと加熱変形は規定を満足している、よって（Ａ）エチレン−酢酸ビニル共重合体は４０質量部以上がよい。
【００７０】
また比較例４は（Ａ）が９０質量部、（Ｂ）が１０質量部で、特性のうち、引張強さが規定を満足しなが、実施例２は（Ａ）が８０質量部、（Ｂ）が２０質量部で、引張強さが規定を満足している。
【００７１】
よって（Ａ）エチレン−酢酸ビニル共重合体は、４０質量部以上、８０重量部以下がよい。
【００７２】
次に、実施例７，８は、（Ｃ）金属水酸化物として、水酸化マグネシウム、水酸化アルミニウムを用いた例であるが、いずれの特性も満足している。また、実施例９は、活剤としてポリメチルメタクリレートを５質量部加えたものであり、金属水酸化物の添加量の少ない実施例３、４と同程度の高速押出性が得られた。
【００７３】
実施例１〜９では、（Ｂ）エチレン−エチルアクリレート共重合体の融点を１０４℃と１００℃を用いた例であるのに対して、比較例７は、融点９５℃と、１００℃未満のエチレン−エチルアクリレート共重合体を用いた例であり、１００℃における加熱収縮が大きくなり、熱変形が大きくなる。
【００７４】
よって、（Ｂ）エチレン−エチルアクリレート共重合体の融点は１００℃以上がよい。
【００７５】
また、比較例５，６は、（Ｂ）エチレン−エチルアクリレート共重合体の代わりに、ポリプロピレンと直鎖状低密度ポリエチレンを用いた例であるが、いずれも高速押出性の指標となる伸び、加熱収縮が悪く、比較例５は、巻付加熱、低温巻付が不合格、また金属水酸化物を２００質量部添加していても、（２）ＶＷ−１が不合格となった。
【００７６】
以上本発明の各組成について説明したが、上述した本発明に係る樹脂組成物の組成以外にも、必要に応じてプロセス油、加工助剤、難燃助剤、架橋剤、架橋助剤、酸化防止剤、滑剤、無機充填剤、相溶化剤、安定剤、カーボンブラック、着色剤等の添加物を加えることも可能である。
【００７７】
また、難燃効果を更に向上させるために、メラミンシアヌレートなどの難燃剤を混練することやリン系難燃剤を（Ａ）エチレン−酢酸ビニル共重合体または（Ｂ）融点が１００℃以上のエチレン−エチルアクリレート共重合体にグラフト反応することも可能である。
【００７８】
混練中の混練機のモータ負荷を低減させるために、実施例９に示したように、ポリメチルメタクリレートなどの活剤を混練することも可能である。ポリメチルメタクリレートについては特に限定しないが、平均粒子径は、機械的特性、分散性の観点から１０μｍ以下のパウダー状のものがより好適であり、ポリメチルメタクリレートの添加量は、（Ａ）エチレン−酢酸ビニル共重合体と（Ｂ）融点が１００℃以上のエチレン−エチルアクリレート共重合体の合計１００質量部に対して、０．１〜１０質量部が適している。
【符号の説明】
【００７９】
１  銅導体
２  絶縁体
３  シース
４  電線・ケーブル
５  電線
【図１】
2011001495.tif 000003
【図２】
2011001495.tif 000004
【図３】
2011001495.tif 000005